(57)【要約】【課題】青色発光層を共通する有機エレクトロルミネセンス装置における赤色／緑色画素の発光スペクトルに青色光成分を含まず、発光材料の組み合わせ選択範囲を効果的に拡大し、かつ装置の表示性能を向上させる。また、正孔阻止層を設置する必要がなく、装置構造を効果的に簡略化することにより、動作電圧を低減する。また、プロセスの難度を低減し、製品の歩留りを高めることにより、製造コストを削減する。【解決手段】有機エレクトロルミネセンス装置は、ＴＡＤＦ材料を緑色発光ユニット（３０２）の第１のホスト材料（６）として用いて、第１のゲスト材料（７）となる緑色発光燐光材料を増感し、一部の三重項励起子は、一重項励起子に逆項間交差し、三重項励起子の濃度が低下して複合領域が狭くなり、三重項励起子が青色発光層（４）まで拡散して発光することを避けて、緑色光スペクトルに青色光を含まないことを実現する。また、赤色光と青色光のエネルギー準位の差が大きいので、赤色光のキャリアは青色光の中に伝わりにくくなるため、赤色光スペクトルに青色光成分が現れにくい。【選択図】図２
2019503041.tif 000002
【特許請求の範囲】
【請求項１】
基板に積層して設置された第１の電極、第１の発光層、第２の発光層及び第２の電極を含み、前記第１の発光層は、同じ層に設置された複数の赤色発光ユニット、複数の緑色発光ユニット及び複数の青色発光ユニットを含み、前記第２の発光層は、青色発光層である有機エレクトロルミネセンス装置であって、
前記緑色発光ユニットは、ドープされたホスト材料とゲスト材料を含み、前記ホスト材料は少なくとも、三重項エネルギー準位と一重項エネルギー準位の差（ΔＥＳＴ）が０．１５ｅＶより小さい熱活性化遅延蛍光（ＴＡＤＦ）材料を含むことを特徴とする有機エレクトロルミネセンス装置。
【請求項２】
前記熱活性化遅延蛍光材料の三重項エネルギー準位と一重項エネルギー準位の差は０．１０ｅＶ以下であることを特徴とする請求項１に記載の有機エレクトロルミネセンス装置。
【請求項３】
前記熱活性化遅延蛍光材料は、連結された複数の供与体基ユニットと複数の受容体基ユニットを含み、前記供与体基ユニットは、少なくとも１つの供与体基を連結して構成された基であり、前記受容体基ユニットは、少なくとも１つの受容体基を連結して構成された基であることを特徴とする請求項２に記載の有機エレクトロルミネセンス装置。
【請求項４】
前記熱活性化遅延蛍光材料は、連結された複数の供与体基ユニット、複数の受容体基ユニット及び連結基を含み、前記供与体基ユニットと前記受容体基ユニットはそれぞれ連結基と連結されることを特徴とする請求項２に記載の有機エレクトロルミネセンス装置。
【請求項５】
前記受容体基は、ナフチル基、アントリル基、フェナントリル基、ピレニル基、トリアジン基、ベンズイミダゾール基、シアノ基、ピリディン基、スルフォン基、フェナントロイミダゾール基、ナフトチアゾール基、ベンゾチアゾール基、オキサジアゾール基、Ｃ１−Ｃ６のアルキル基、メトキシ基、エトキシル基、フェニル基又はピリディン基のうちの少なくとも一種で置換されたナフチル基、Ｃ１−Ｃ６のアルキル基、メトキシ基、エトキシル基、フェニル基又はピリディン基のうちの少なくとも一種で置換されたアントリル基、Ｃ１−Ｃ６のアルキル基、メトキシ基、エトキシル基、フェニル基又はピリディン基のうちの少なくとも一種で置換されたフェナントリル基、Ｃ１−Ｃ６のアルキル基、メトキシ基、エトキシル基、フェニル基又はピリディン基のうちの少なくとも一種で置換されたピレニル基、Ｃ１−Ｃ６のアルキル基、メトキシ基、エトキシル基、フェニル基又はピリディン基のうちの少なくとも一種で置換されたトリアジン基、Ｃ１−Ｃ６のアルキル基、メトキシ基、エトキシル基、フェニル基又はピリディン基のうちの少なくとも一種で置換されたベンズイミダゾール基、Ｃ１−Ｃ６のアルキル基、メトキシ基、エトキシル基、フェニル基又はピリディン基のうちの少なくとも一種で置換されたピリディン基、Ｃ１−Ｃ６のアルキル基、メトキシ基、エトキシル基、フェニル基又はピリディン基のうちの少なくとも一種で置換されたスルフォン基、Ｃ１−Ｃ６のアルキル基、メトキシ基、 エトキシル基、フェニル基又はピリディン基のうちの少なくとも一種で置換されたフェナントロイミダゾール基、Ｃ１−Ｃ６のアルキル基、メトキシ基、 エトキシル基、フェニル基又はピリディン基のうちの少なくとも一種で置換されたナフトチアゾール基、Ｃ１−Ｃ６のアルキル基、メトキシ基、 エトキシル基、フェニル基又はピリディン基のうちの少なくとも一種で置換されたベンゾチアゾール基、Ｃ１−Ｃ６のアルキル基、メトキシ基、 エトキシル基、フェニル基又はピリディン基のうちの少なくとも一種で置換されたオキサジアゾール基のうちの一種であることを特徴とする請求項３又は４に記載の有機エレクトロルミネセンス装置。
【請求項６】
前記受容体基は、
2019503041.tif 000020
【請求項７】
前記供与体基は、インドロカルバゾール基、カルバゾール基、ビカルバゾール基、トリフェニルアミン基、フェノキサジン基、Ｃ１−Ｃ６のアルキル基、メトキシ基、 エトキシル基又はフェニル基のうちの少なくとも一種で置換されたインドロカルバゾール基、Ｃ１−Ｃ６のアルキル基、メトキシ基、 エトキシル基又はフェニル基のうちの少なくとも一種で置換されたカルバゾール基、Ｃ１−Ｃ６のアルキル基、メトキシ基、 エトキシル基又はフェニル基のうちの少なくとも一種で置換されたビカルバゾール基、Ｃ１−Ｃ６のアルキル基、メトキシ基、 エトキシル基又はフェニル基のうちの少なくとも一種で置換されたトリフェニルアミン基、Ｃ１−Ｃ６のアルキル基、メトキシ基、 エトキシル基又はフェニル基のうちの少なくとも一種で置換されたフェノキサジン基のうちの一種あることを特徴とする請求項３又は４に記載の有機エレクトロルミネセンス装置。
【請求項８】
前記供与体基は、
2019503041.tif 000021
【請求項９】
前記連結基は、立体障害を有する連結基であり、スピロフルオレン基、フェニル基、キセニル基、Ｃ１−Ｃ６のアルキル基又はフェニル基のうちの少なくとも一種で置換されたスピロフルオレン基、Ｃ１−Ｃ６のアルキル基又はフェニル基のうちの少なくとも一種で置換されたフェニル基又はＣ１−Ｃ６のアルキル基又はフェニル基のうちの少なくとも一種で置換されたキセニル基のうちの少なくとも一種であることを特徴とする請求項４に記載の有機エレクトロルミネセンス装置。
【請求項１０】
前記熱活性化遅延蛍光材料は、以下の式（１−１）〜式（１−１０４）のいずれか１つであることを特徴とする請求項１〜９のいずれか一項に記載の有機エレクトロルミネセンス装置。
2019503041.tif 000022
2019503041.tif 000023
2019503041.tif 000024
2019503041.tif 000025
2019503041.tif 000026
2019503041.tif 000027
2019503041.tif 000028
2019503041.tif 000029
2019503041.tif 000030
2019503041.tif 000031
2019503041.tif 000032
2019503041.tif 000033
2019503041.tif 000034
【請求項１１】
前記第１の発光層における前記青色発光ユニットは、前記第２の発光層が前記第１の発光層まで伸びることにより形成されることを特徴とする請求項１〜１０のいずれか一項に記載の有機エレクトロルミネセンス装置。
【請求項１２】
前記赤色発光ユニットは、燐光発光材料を含み、前記青色発光ユニットは、蛍光材料を含み、前記青色発光層は、蛍光材料を含むことを特徴とする請求項１〜１１のいずれか一項に記載の有機エレクトロルミネセンス装置。
【発明の詳細な説明】
【技術分野】
【０００１】
本発明は、有機エレクトロルミネセンスの分野に関し、具体的には有機エレクトロルミネセンス装置及びその製造方法に関する。
【背景技術】
【０００２】
有機エレクトロルミネセンス装置（英語のフルネームはＯｒｇａｎｉｃ  Ｌｉｇｈｔ−Ｅｍｉｔｔｉｎｇ  Ｄｅｖｉｃｅであり、ＯＬＥＤと略称）は、有機エレクトロルミネセンス材料を用いるアクティブ発光装置であり、消費電力が低く、色域が広く、体積がより薄い等の利点があり、次世代の主流となる照明とフラットパネル表示の技術となるのが望ましい。
【０００３】
従来では、有機エレクトロルミネセンス表示技術は、既にスマートフォンの表示パネル等の小サイズパネルで広範に応用されている。今の段階では、有機エレクトロルミネセンス表示装置は、主に以下の三つの手段によってフルカラー表示を実現する。１つはＰ（英語のフルネームはＰｅｎｔｉｌｅであり、ペンタイルと訳す）配列とＩＧＮＩＳ配列（中国特許ＣＮ１０２７１４２１３Ａ参照）等を代表とする原色画素並列法であり、もう１つは液晶表示技術でのカラーフィルタ法でフルカラー表示を実現する手段である。また、アメリカのプリンストン大学はＲＧＢ有機発光ダイオードの多層積層型の装置構造を開発した（１９９７年に《合成金属》（《Ｓｙｎｔｈｅｔｉｃ  Ｍｅｔａｌｓ》）第９１回９〜１３ページに掲載の《Ｔｈｅ  ｓｔａｃｋｅｄ  ＯＬＥＤ（ＳＯＬＥＤ）：ａ  ｎｅｗ  ｔｙｐｅ  ｏｆ  ｏｒｇａｎｉｃ  ｄｅｖｉｃｅ  ｆｏｒ  ａｃｈｉｅｖｉｎｇ  ｈｉｇｈ−ｒｅｓｏｌｕｔｉｎｇ  ｆｕｌｌ−ｃｏｌｏｒ  ｄｉｓｐｌａｙｓ》参照）。同じ画素ユニットにはＲＧＢの三つの副画素が積層して設置され、各副画素は、それぞれ各々の駆動回路によって駆動される独立した有機発光ダイオードである。この技術では、各副画素は、それぞれ完全構造の有機発光ダイオードであり、単一の画層ユニットでの積層層数が多すぎて、製造過程では制御が困難であり、そして、各ダイオードはそれぞれ独立した駆動回路によって駆動され、対応した画素回路が複雑で、プロセスの難度が増加し、有機エレクトロルミネセンス表示装置の信頼性を低下させやすい。
【０００４】
カラーフィルタ法では、白色有機発光ダイオードの発光面に一層のカラーフィルタを増加させる必要があり、製造コストが増加するだけでなく、表示パネルの厚さも増加する。最も重要なのは、このフィルタは、ＯＬＥＤ装置から発した光を多く吸収してＯＬＥＤ装置の外部量子効率をひどく低下させる。原色画素並列法では、各画素は２〜４個の原色副画素を配列して組み合わせてなり、製造の時、ファインメタルマスク（ｆｉｎｅ  ｍｅｔａｌ  ｍａｓｋ）によって最低三回の堆積又は転写工程で各副画素を製造する必要があり、プロセス精度に対する要求が非常に高い。実際の製造過程では、異なる原色の混色がよくあるため、表示の品質を影響するという問題が現れる。また、従来の技術では、燐光材料の集中消光の問題を回避するために、通常、ホストゲストドープのプロセスで発光層を製造するため、正孔の移動速度が電子より速いという問題があるので、電気的特性の異なるキャリアが発光層で結合することを保証するように、発光層の陽極から離れた側にエネルギー準位整合した正孔阻止層を設置する必要があるが、プロセスの難度がさらに増加した。
【０００５】
中国特許文献ＣＮ１５９９５２７Ａには、画素ユニットに一層の共通青色発光層を設置して正孔阻止層の設置を避けることにより、一つのマスク蒸着工程を減少させ、プロセスコストを効果的に削減するフルカラー有機エレクトロルミネセンス装置が開示されている。しかし、赤色、緑色副画素から発したスペクトルに青色光成分を含まないことを保証するために、通常、発光材料のエネルギー準位を限定し、当該文献では、青色発光材料のＨＯＭＯエネルギー準位が５．５ｅＶ以上であると限定され、青色発光材料の選択範囲を大きく制限する。
【発明の概要】
【発明が解決しようとする課題】
【０００６】
従って、本発明は、従来の青色発光層が共通する有機エレクトロルミネセンス装置における発光材料の組み合わせ選択範囲が小さいという問題を解決するために、赤色／緑色副画素の発光スペクトルに青色光が含まれず、かつ発光材料の組み合わせ選択範囲が広い青色発光層が共通する有機エレクトロルミネセンス装置を提供する。
【課題を解決するための手段】
【０００７】
上述の技術的問題を解決するために、本発明は以下の技術手段を用いる。
本発明に係る有機エレクトロルミネセンス装置は、基板に積層して設置された第１の電極、第１の発光層、第２の発光層及び第２の電極を含み、前記第１の発光層は、同じ層に設置された複数の赤色発光ユニット、複数の緑色発光ユニット及び複数の青色発光ユニットを含み、前記第２の発光層は青色発光層であり、
前記緑色発光ユニットは少なくとも、ドープされたホスト材料とゲスト材料を含み、前記ホスト材料は、三重項エネルギー準位と一重項エネルギー準位の差（ΔＥＳＴ）が０．１５ｅＶより小さい熱活性化遅延蛍光（ＴＡＤＦ）材料を含む。
【０００８】
前記熱活性化遅延蛍光材料の三重項エネルギー準位と一重項エネルギー準位の差は０．１０ｅＶ以下である。
【０００９】
前記熱活性化遅延蛍光材料は、連結された複数の供与体基ユニットと複数の受容体基ユニットを含み、前記供与体基ユニットは、少なくとも１つの供与体基を連結して構成された基であり、前記受容体基ユニットは、少なくとも１つの受容体基を連結して構成された基である。
【００１０】
前記熱活性化遅延蛍光材料は、連結された複数の供与体基ユニット、複数の受容体基ユニット及び連結基を含み、前記供与体基ユニットと前記受容体基ユニットはそれぞれ前記連結基と連結される。
【００１１】
前記受容体基は、ナフチル基、アントリル基、フェナントリル基、ピレニル基、トリアジン基、ベンズイミダゾール基、シアノ基、ピリディン基、スルフォン基、フェナントロイミダゾール基、ナフトチアゾール基、ベンゾチアゾール基、オキサジアゾール基、Ｃ１−Ｃ６のアルキル基、メトキシ基、エトキシル基、フェニル基又はピリディン基のうちの少なくとも一種で置換されたナフチル基、Ｃ１−Ｃ６のアルキル基、メトキシ基、エトキシル基、フェニル基又はピリディン基のうちの少なくとも一種で置換されたアントリル基、Ｃ１−Ｃ６のアルキル基、メトキシ基、エトキシル基、フェニル基又はピリディン基のうちの少なくとも一種で置換されたフェナントリル基、Ｃ１−Ｃ６のアルキル基、メトキシ基、エトキシル基、フェニル基又はピリディン基のうちの少なくとも一種で置換されたピレニル基、Ｃ１−Ｃ６のアルキル基、メトキシ基、エトキシル基、フェニル基又はピリディン基のうちの少なくとも一種で置換されたトリアジン基、Ｃ１−Ｃ６のアルキル基、メトキシ基、エトキシル基、フェニル基又はピリディン基のうちの少なくとも一種で置換されたベンズイミダゾール基、Ｃ１−Ｃ６のアルキル基、メトキシ基、エトキシル基、フェニル基又はピリディン基のうちの少なくとも一種で置換されたピリディン基、Ｃ１−Ｃ６のアルキル基、メトキシ基、エトキシル基、フェニル基又はピリディン基のうちの少なくとも一種で置換されたスルフォン基、Ｃ１−Ｃ６のアルキル基、メトキシ基、 エトキシル基、フェニル基又はピリディン基のうちの少なくとも一種で置換されたフェナントロイミダゾール基、Ｃ１−Ｃ６のアルキル基、メトキシ基、 エトキシル基、フェニル基又はピリディン基のうちの少なくとも一種で置換されたナフトチアゾール基、Ｃ１−Ｃ６のアルキル基、メトキシ基、 エトキシル基、フェニル基又はピリディン基のうちの少なくとも一種で置換されたベンゾチアゾール基、Ｃ１−Ｃ６のアルキル基、メトキシ基、 エトキシル基、フェニル基又はピリディン基のうちの少なくとも一種で置換されたオキサジアゾール基のうちの一種である。
【００１２】
前記受容体基は、
2019503041.tif 000003
【００１３】
前記供与体基は、インドロカルバゾール基、カルバゾール基、ビカルバゾール基、トリフェニルアミン基、フェノキサジン基、Ｃ１−Ｃ６のアルキル基、メトキシ基、 エトキシル基又はフェニル基のうちの少なくとも一種で置換されたインドロカルバゾール基、Ｃ１−Ｃ６のアルキル基、メトキシ基、 エトキシル基又はフェニル基のうちの少なくとも一種で置換されたカルバゾール基、Ｃ１−Ｃ６のアルキル基、メトキシ基、 エトキシル基又はフェニル基のうちの少なくとも一種で置換されたビカルバゾール基、Ｃ１−Ｃ６のアルキル基、メトキシ基、 エトキシル基又はフェニル基のうちの少なくとも一種で置換されたトリフェニルアミン基、Ｃ１−Ｃ６のアルキル基、メトキシ基、 エトキシル基又はフェニル基のうちの少なくとも一種で置換されたフェノキサジン基のうちの一種ある。
【００１４】
前記供与体基は、
2019503041.tif 000004
【００１５】
前記連結基は、立体障害を有する連結基であり、スピロフルオレン基、フェニル基、キセニル基、Ｃ１−Ｃ６のアルキル基又はフェニル基のうちの少なくとも一種で置換されたスピロフルオレン基、Ｃ１−Ｃ６のアルキル基又はフェニル基のうちの少なくとも一種で置換されたフェニル基、又はＣ１−Ｃ６のアルキル基又はフェニル基のうちの少なくとも一種で置換されたキセニル基のうちの少なくとも一種である。
【００１６】
前記熱活性化遅延蛍光材料は、以下の式（１−１）〜式（１−１０４）のいずれか１つである。
2019503041.tif 000005
2019503041.tif 000006
2019503041.tif 000007
2019503041.tif 000008
2019503041.tif 000009
2019503041.tif 000010
2019503041.tif 000011
2019503041.tif 000012
2019503041.tif 000013
2019503041.tif 000014
2019503041.tif 000015
2019503041.tif 000016
【００１７】
前記第１の発光層における前記青色発光ユニットは、前記第２の発光層が前記第１の発光層まで伸びることにより形成される。
【００１８】
前記赤色発光ユニットは、燐光発光材料を含み、前記青色発光ユニットは、蛍光材料を含み、前記青色発光層は、蛍光材料を含む。
【発明の効果】
【００１９】
本発明の上記技術手段は、従来の技術と比べると以下の利点を有する。
【００２０】
・  本発明に係る有機エレクトロルミネセンス装置は、基板に積層して設置された第１の電極、第１の発光層、第２の発光層及び第２の電極を含み、前記第１の発光層は、同じ層に設置された複数の赤色発光ユニット、複数の緑色発光ユニット及び複数の青色発光ユニットを含み、前記第２の発光層は青色発光層であり、前記緑色発光ユニットは、ドープされたホスト材料とゲスト材料を含み、前記ホスト材料は少なくとも、三重項エネルギー準位と一重項励起エネルギーの差（ΔＥＳＴ）が０．１５ｅＶより小さい熱活性化遅延蛍光（ＴＡＤＦ）材料を含む。図２に示すように、本発明に係る有機エレクトロルミネセンス装置は、ＴＡＤＦ材料を緑色発光ユニットの第１のホスト材料として用いて、第１のゲスト材料となる緑色発光燐光材料を増感し、一部の三重項励起子は一重項励起子に逆項間交差し、三重項励起子の濃度が低下して複合領域が狭くなり、三重項励起子が青色発光層まで拡散して発光することを避けて、緑色光スペクトルに青色光を含まないことを実現する。また、赤色光と青色光のエネルギー準位の差が大きいので、赤色光のキャリアは青色光の中に伝わりにくくなるため、赤色光スペクトルに青色光成分が現れにくい。このようにして、青色発光層を共通する有機エレクトロルミネセンス装置における赤色／緑色画素の発光スペクトルに青色光成分を含まず、発光材料の組み合わせ選択範囲を効果的に拡大し、かつ装置の表示性能を向上させる。
【００２１】
２、本発明に係る有機エレクトロルミネセンス装置は、正孔阻止層を設置する必要がなく、装置構造を効果的に簡略化することにより、動作電圧を低減する。また、プロセスの難度を低減し、製品の歩留まりを高めることにより、製造コストを削減する。
【図面の簡単な説明】
【００２２】
本発明の内容をより容易に明らかに理解するために、以下、本発明の具体的な実施例と図面を組み合わせて、本発明をさらに詳しく説明する。
【図１】図１は本発明に係る有機エレクトロルミネセンス装置の構造概略図である。
【図２】図２は本発明に係る有機エレクトロルミネセンス装置の原理図である。
【発明を実施するための形態】
【００２３】
本発明の目的、技術手段及び利点をより明らかにするために、以下、図面を参照しながら本発明の実施形態をさらに詳しく説明する。
【００２４】
本発明は、ここで記載される実施例に限定されるものではなく、様々な形態で実施することが可能であると理解すべきである。逆に、これらの実施例を提供することにより、本開示が徹底し、完全になり、かつ、本発明の構想を充分に当業者に伝達し、本発明は特許請求の範囲のみにより限定される。図面において、明瞭化のために、層と領域のサイズ及び相対サイズを誇張する場合がある。
【実施例１】
【００２５】
本実施例は、図１に示すように、基板１に積層して設置された第１の電極２、第１の発光層３、第２の発光層４及び第２の電極５を含み、前記、第１の発光層３が同じ層に設置された複数の赤色発光ユニット３０１、複数の緑色発光ユニット３０２及び複数の青色発光ユニット３０３を含み、前記第２の発光層４が青色発光層である有機エレクトロルミネセンス装置を提供する。本実施例では、好ましくは、前記第１の発光層３における前記青色発光ユニット３０３は、前記第２の発光層４が前記第１の発光層３まで伸びることによって製造され、即ち、前記青色発光ユニット３０３の材料は前記第２の発光層４の材料と同じである。
【００２６】
本発明の変更可能な実施例として、前記青色発光ユニット３０３の材料は、前記第２の発光層４と異なってもよく、いずれも本発明の目的を実現することができ、本発明の保護範囲に属する。
【００２７】
本発明の好ましい実施例として、本実施例に係る有機エレクトロルミネセンス装置は、前記第１の電極２と前記第２の電極５の間に正孔注入層、正孔輸送層、電子注入層及び電子輸送層等の機能層を含んでもよい。
【００２８】
具体的には、本実施例では、ＩＴＯ（酸化インジウムスズ）を陽極とし、ＨＡＴＣＮを正孔注入層とし、ＴＣＴＡを正孔輸送層とし、緑色発光ユニット３０２は、式（１−１０３）に示されるＴＡＤＦ分子をホスト材料（ＧＨ−１）として用い、Ｉｒ（ｐｐｙ）３をゲスト材料として用い（ゲスト材料のドープ率は１０ｗｔ％）、第２の発光層４は、そのホスト材料とゲスト材料がそれぞれＢＨ−１とＢＤ−１であり（ゲスト材料のドープ率は５ｗｔ％）、Ｂｐｈｅｎを電子輸送層とし、ＬｉＦを電子注入層とし、Ａｌを陰極とする。
【００２９】
緑色発光構造は、ＩＴＯ／ＨＡＴ−ＣＮ（７ｎｍ）／ＮＰＢ（５０ｎｍ）／ＴＣＴＡ（１０ｎｍ）／ＧＨ−１：１０％Ｉｒ（ｐｐｙ）３（３０ｎｍ）／ＢＨ−１：５％ＢＤ−１（２５ｎｍ）／Ｂｐｈｅｎ（３０ｎｍ）／ＬｉＦ（０．７ｎｍ）／Ａｌ（１５０ｎｍ）であり、前記緑色発光ユニット３０２は、ドープされたホスト材料とゲスト材料を含み、前記ホスト材料は、三重項エネルギー準位と一重項エネルギー準位の差（ΔＥＳＴ）が０．１５ｅＶより小さい熱活性化遅延蛍光（ＴＡＤＦ）材料である（１−１０３のΔＥＳＴは０．１ｅＶである）。
【００３０】
赤色発光構造では、赤色発光ユニット３０１が緑色発光ユニット３０２と異なるのを除き、その他の層はいずれも同じであり、赤色発光ユニット３０１の赤色発光ホストは赤色発光染料Ｉｒ（ｐｉｑ）３を用い、
赤色発光構造は、ＩＴＯ／ＨＡＴ−ＣＮ（７ｎｍ）／ＮＰＢ（５０ｎｍ）／ＴＣＴＡ（１０ｎｍ）／ＣＢＰ：５％Ｉｒ（ｐｉｑ）３（３０ｎｍ）／ＢＨ−１：５％ＢＤ−１（２５ｎｍ）／Ｂｐｈｅｎ（３０ｎｍ）／ＬｉＦ（０．７ｎｍ）／Ａｌ（１５０ｎｍ）である。
【実施例２】
【００３１】
本実施例は、有機エレクトロルミネセンス装置を提供し、装置構造は実施例１と同じであり、前記赤色発光ユニット３０１のホスト材料が式（１−１）に示される熱活性化遅延蛍光材料であり、前記緑色発光ユニット３０２のホスト材料が式（１−２）に示される熱活性化遅延蛍光材料であるのに相違する。
【実施例３】
【００３２】
本実施例は、有機エレクトロルミネセンス装置を提供し、装置構造は実施例１と同じであり、前記緑色発光ユニット３０２のホスト材料が式（１−１１）に示される熱活性化遅延蛍光材料であるのに相違する。
【実施例４】
【００３３】
本実施例は、有機エレクトロルミネセンス装置を提供し、装置構造は実施例１と同じであり、前記緑色発光ユニット３０２のホスト材料が式（１−１９）に示される熱活性化遅延蛍光材料であるのに相違する。
【実施例５】
【００３４】
本実施例は、有機エレクトロルミネセンス装置を提供し、装置構造は実施例１と同じであり、前記緑色発光ユニット３０２のホスト材料が式（１−２３）に示される熱活性化遅延蛍光材料であるのに相違する。
【実施例６】
【００３５】
本実施例は、有機エレクトロルミネセンス装置を提供し、装置構造は実施例１と同じであり、前記緑色発光ユニット３０２のホスト材料が式（１−２６）に示される熱活性化遅延蛍光材料であるのに相違する。
【実施例７】
【００３６】
本実施例は、有機エレクトロルミネセンス装置を提供し、装置構造は実施例１と同じであり、前記緑色発光ユニット３０２のホスト材料が式（１−５０）に示される熱活性化遅延蛍光材料であるのに相違する。
【実施例８】
【００３７】
本実施例は、有機エレクトロルミネセンス装置を提供し、装置構造は実施例１と同じであり、前記緑色発光ユニット３０２のホスト材料が式（１−５４）に示される熱活性化遅延蛍光材料であるのに相違する。
【実施例９】
【００３８】
本実施例は、有機エレクトロルミネセンス装置を提供し、装置構造は実施例１と同じであり、前記緑色発光ユニット３０２のホスト材料が式（１−６６）に示される熱活性化遅延蛍光材料であるのに相違する。
【実施例１０】
【００３９】
本実施例は、エレクトロルミネセンス装置を提供し、装置構造は実施例１と同じであり、前記緑色発光ユニット３０２のホスト材料が式（１−９０）に示される熱活性化遅延蛍光材料であるのに相違する。
【比較例１】
【００４０】
実施例１と同じであり、緑色発光ユニットのホスト材料に相違し、比較例における緑色発光材料はＣＢＰを緑色発光ホストとして用い、具体的な構造は、
ＩＴＯ／ＨＡＴ−ＣＮ（７ｎｍ）／ＮＰＢ（５０ｎｍ）／ＴＣＴＡ（１０ｎｍ）／ＣＢＰ：１０％Ｉｒ（ｐｐｙ）３（３０ｎｍ）／ＢＨ−１：５％ＢＤ−１（２５ｎｍ）／Ｂｐｈｅｎ（３０ｎｍ）／ＬｉＦ（０．７ｎｍ）／Ａｌ（１５０ｎｍ）である。
【比較例２】
【００４１】
実施例１と同じであり、比較例２における赤色、緑色発光ユニットが青色発光層で覆われないのに相違し、緑色発光ユニットと赤色発光ユニットの具体的な構造は以下のとおりである。
緑色発光ユニット：ＩＴＯ／ＨＡＴＣＮ（７ｎｍ）／ＮＰＢ（５０ｎｍ）／ＴＣＴＡ（１０ｎｍ）／ＧＨ−１：１０％Ｉｒ（ｐｐｙ）３（３０ｎｍ）／Ｂｐｈｅｎ（３０ｎｍ）／ＬｉＦ（０．７ｎｍ）／Ａｌ（１５０ｎｍ）
赤色発光ユニット：ＩＴＯ／ＨＡＴ−ＣＮ（７ｎｍ）／ＮＰＢ（５０ｎｍ）／ＴＣＴＡ（１０ｎｍ）／ＣＢＰ：５％Ｉｒ（ｐｉｑ）３（３０ｎｍ）／Ｂｐｈｅｎ（３０ｎｍ）／ＬｉＦ（０．７ｎｍ）／Ａｌ（１５０ｎｍ）
【００４２】
本実施例と比較例で用いられる有機材料及びその構造式は以下のとおりである。
2019503041.tif 000017
2019503041.tif 000018
【００４３】
テスト例
前記実施例１〜１０と比較例に係る有機エレクトロルミネセンス装置をテストし、テスト結果を以下の表で示す。
2019503041.tif 000019
【００４４】
したがって、実施例１〜１０に係る有機エレクトロルミネセンス装置の緑色光スペクトルと赤色光スペクトルはいずれも青色光スペクトルを含まない。
【００４５】
実施例１と比較例１の緑色光テストから分かるように、緑色発光ユニット３０２にＴＡＤＦでない緑色発光ホストを用いると、緑色光ペクトルに青色光成分が現れ、緑色発光ＴＡＤＦホストの導入によりキャリア複合領域を削減することにより、緑色光スペクトルに青色光成分を含まない。
【００４６】
実施例と比較例２の緑色光テストから分かるように、ＴＡＤＦ緑色発光ホストを含む緑色発光ユニット３０２に青色発光層を増設することにより、緑色発光ユニット自体の電流効率と色度を影響することがなく、緑色光ペクトルに青色光成分が現れることもなく、青色発光層の導入により緑色発光の動作電圧をわずかに上げることができる。
【００４７】
赤色光の実施例１と比較例２から分かるように、赤色発光ユニット３０１に青色発光層を増設することにより、赤色発光ユニット３０１自体の電流効率と色度を影響することがなく、赤色光スペクトルに青色光成分が現れることもなく、青色発光層の導入により赤色発光の動作電圧をわずかに上げることができる。
【００４８】
赤色光の実施例２と比較例２から分かるように、赤色発光ユニット３０１のホストは熱活性化遅延蛍光材料を用い、赤色発光ユニット３０１に青色発光層を増設することにより、赤色発光ユニット３０１自体の電流効率と色度を影響することがなく、赤色発光の動作電圧をわずかに上げることができる。赤色発光ユニット３０１のホストは熱活性化遅延蛍光材料を用いた後、赤色発光効率がわずかに上がる。
【００４９】
明らかなように、上記実施例は、明確に説明するために挙げられた例に過ぎず、実施形態を限定するものではない。当業者であれば、上記説明を基にさらに他の異なる形式の変化又は変更を行うことができる。ここで全ての実施形態を挙げる必要も可能性もない。それから導き出された明らかな変化又は変更は、依然として本発明の保護範囲内にある。
【符号の説明】
【００５０】
１−基板、２−第１の電極、３−第１の発光層、４−第２の発光層、５−第２の電極、６−ホスト材料、７−ゲスト材料、３０１−赤色発光ユニット、３０２緑色発光ユニット、３０３−青色発光ユニット。
【図１】
2019503041.tif 000035
【図２】
2019503041.tif 000036
【国際調査報告】
2019503041.tif 000037
2019503041.tif 000038
2019503041.tif 000039
2019503041.tif 000040